(57)【特許請求の範囲】
【請求項１】
フィラメントのステッチ糸により形成された技術面およびフィラメントのループ糸により形成された技術裏面を有する布体からなり、
前記フィラメントのステッチ糸は感熱材料からなり、
前記布体にはベロア表面が、サンダー、ブラッシング及び又はナッピングの仕上げ処理を受けて、前記技術裏面および前記技術面の双方に形成され、
技術裏面のベロア表面の起毛繊維が、技術面に向かって布体の織目に入って、かつ／または布体の織目を通って交絡するとともに、技術面のベロア表面の起毛繊維が、技術裏面に向かって布体の織目に入って、かつ／または布体の織目を通って交絡し、
前記感熱材料は、迂曲性を増大させるための処理中に熱の適用に反応することを特徴とする両面ベロア布製品。
【請求項２】
前記布体は該布体を介する水の１／２インチ(１.２センチメートル)の圧力差の下で８０立方フィート／平方フィート(２４立方メートル／平方メートル)／分以下の透過性を有する、請求項１に記載の両面ベロア布製品。
【請求項３】
前記感熱材料は、ホットメルト材からなる、請求項１に記載の両面ベロア布製品。
【請求項４】
前記感熱材料は、熱収縮性材料からなる、請求項１に記載の両面ベロア布製品。
【請求項５】
前記感熱材料は、ポリプロピレン、ポリエステル、およびポリアミドからなるグループから選択される、請求項１に記載の両面ベロア布製品。
【請求項６】
前記感熱材料は、乾熱の適用に反応する、請求項１、請求項２、請求項３、請求項４または請求項５に記載の両面ベロア布製品。
【請求項７】
前記感熱材料は、湿熱の適用に反応する、請求項１、請求項２、請求項３、請求項４または請求項５に記載の両面ベロア布製品。
【請求項８】
前記感熱材料は、蒸気により加えられる湿熱の適用に反応する、請求項７に記載の両面ベロア布製品。
【請求項９】
前記感熱材料は、温水により加えられる湿熱の適用に反応する、請求項７に記載の両面ベロア布製品。
【請求項１０】
前記感熱材料は、２１２°Ｆ〜４５０°Ｆ(１００℃〜２３２℃)で２分間〜６０分間の加熱に反応する、請求項１、請求項２、請求項３、請求項４または請求項５に記載の両面ベロア布製品。
【請求項１１】
前記フィラメントのステッチ糸は、エラストマ材料からなる、請求項１、請求項２、請求項３、請求項４または請求項５に記載の両面ベロア布製品。
【請求項１２】
前記エラストマ材料は、スパンデックスからなる、請求項１１に記載の両面ベロア布製品。
【請求項１３】
前記感熱材料のフィラメントおよび前記エラストマ材料のフィラメントは、ともに混合される、請求項１１に記載の両面ベロア布製品。
【請求項１４】
前記感熱材料のフィラメントおよび前記エラストマ材料のフィラメントは、ともに編組される、請求項１１に記載の両面ベロア布製品。
【請求項１５】
前記フィラメントのステッチ糸は、コアおよびシースを有する有心糸からなり、前記シースはホットメルト材からなる、請求項１、請求項２、請求項３、請求項４または請求項５に記載の両面ベロア布製品。
【請求項１６】
前記ホットメルト材は、ポリプロピレン、ポリエステル、およびポリアミドからなるグループから選択される、請求項１５に記載の両面ベロア布製品。
【請求項１７】
前記コアは、ポリエステルとナイロンとからなるグループから選択される材料からなる、請求項１５に記載の両面ベロア布製品。
【請求項１８】
前記フィラメントのループ糸は、分割して多数の小径フィラメントをリリースする、請求項１に記載の両面ベロア布製品。
【請求項１９】
前記フィラメントのループ糸は、加熱により分割し、前記多数の小径フィラメントをリリースする、請求項１８に記載の両面ベロア布製品。
【請求項２０】
前記フィラメントのループ糸は、「海島」構造からなる、請求項１９に記載の両面ベロア布製品。
【請求項２１】
前記フィラメントのループ糸は、化学処理を施すことにより分割し、前記多数の小径フィラメントをリリースする、請求項１８に記載の両面ベロア布製品。
【請求項２２】
前記フィラメントのループ糸は、機械的作用を加えることにより分割し、前記多数の小径フィラメントをリリースする、請求項１８に記載の両面ベロア布製品。
【請求項２３】
前記フィラメントのループ糸は、テキスチャ化されている、請求項１に記載の両面ベロア布製品。
【請求項２４】
前記フィラメントのステッチ糸は、テキスチャ化されている、請求項１に記載の両面ベロア布製品。
【請求項２５】
仕上げ後に、前記技術面および前記技術裏面は水力交絡（hydroentanglement）されて前記ベロア表面の起毛繊維が前記布体の織目に入って、かつ／または前記布体の織目を通って交絡し、それにより前記布体を緻密化し、迂曲性を増大させる請求項１に記載の両面ベロア布製品。
【請求項２６】
前記フィラメントのステッチ糸および前記フィラメントのループ糸のうち少なくとも一方は、ファインデニールフィラメントまたは繊維の糸である、請求項２５に記載の両面ベロア布製品。
【請求項２７】
両面ベロア布体を形成する方法であって、
フィラメントのループ糸とフィラメントのステッチ糸とを接合して布予備体を形成するステップであって、
前記フィラメントのステッチ糸は前記布予備体の技術面を形成し、前記フィラメントのループ糸は前記布予備体の技術裏面を形成し、前記フィラメントのステッチ糸は感熱材料からなる、布予備体を形成するステップと、
前記布予備体の前記技術面および前記技術裏面を、サンダー、ブラッシング及び又はナッピングで、仕上げることにより、両ベロア表面を有する両面ベロア布体を形成するステップと、
技術裏面のベロア表面の起毛繊維が、技術面に向かって布体の織目に入って、かつ／または布体の織目を通って交絡するとともに、技術面のベロア表面の起毛繊維が、技術裏面に向かって布体の織目に入って、かつ／または布体の織目を通って交絡させるステップと、
前記感熱材料が反応するのに十分なほど前記布体を加熱することにより迂曲性を増大させるステップとを含む方法。
【請求項２８】
前記布体は該布体を介する水の１／２インチ(１.２センチメートル)の圧力差の下で８０立方フィート／平方フィート(２４立方メートル／平方メートル)／分以下の透過性を有する、請求項２７に記載の方法。
【請求項２９】
前記技術面および前記技術裏面に微細な高圧ジェットを当てることによって、水力交絡処理の際に前記起毛繊維を交絡させる請求項２７に記載の両面ベロア布体を形成する方法。
【請求項３０】
染色の際に、前記感熱材料に反応させるのに十分なほど前記布体を加熱することを含む、請求項２７に記載の両面ベロア布体を形成する方法。
【請求項３１】
仕上げの際に、前記感熱材料に反応させるのに十分なほど前記布体を加熱することを含む、請求項２７に記載の両面ベロア布体を形成する方法。
【請求項３２】
前記布体は、乾熱を加えることを含む、請求項２７に記載の両面ベロア布体を形成する方法。
【請求項３３】
前記布体に湿熱を加えることを含む、請求項２７に記載の両面ベロア布体を形成する方法。
【請求項３４】
前記布体に蒸気を加えることを含む、請求項３３に記載の両面ベロア布体を形成する方法。
【請求項３５】
前記布体に温水を加えることを含む、請求項３３に記載の両面ベロア布体を形成する方法。
【請求項３６】
前記感熱材料に反応させるのに十分なほど、２１２°Ｆ〜４５０°Ｆ(１００℃〜２３２℃)で２分間〜６０分間、前記布体を加熱することを含む、請求項２７に記載の両面ベロア布体を形成する方法。
【請求項３７】
フィラメントのループ糸とフィラメントのステッチ糸を接合することを含み、該フィラメントのステッチ糸は、エラストマ材料からなる、請求項２７に記載の両面ベロア布体を形成する方法。
【請求項３８】
前記フィラメントのステッチ糸は、エラストマ材料からなる、請求項２７に記載の両面ベロア布体を形成する方法。
【請求項３９】
前記エラストマ材料は、スパンデックスからなる、請求項３７または請求項３８に記載の両面ベロア布体を形成する方法。
【発明の詳細な説明】
【０００１】
本願は、１９９９年７月２日に提出され、同時係属中の米国特許出願第０９／３４７,８２５号の一部継続出願であり、かつ２００１年７月１８日に提出され、同時係属中の米国特許出願第０９／８８３,６４３号の一部継続出願であって、これらの開示全体が本明細書に参照により援用される。
【０００２】
【発明の属する技術分野】
本発明は、両面ベロア布製品に関し、より詳細には、比較的大きな緻密化（densification）および迂曲性による改良された動的断熱性能を有する両面ベロア布製品に関する。
【０００３】
【従来の技術】
例えば、サンダー仕上げ処理、ブラッシング処理またはナッピング処理により形成された起毛面を両面にもつ両面ベロア布製品は、静的条件、すなわち、風が布を吹き抜けることがない、空気が静かなあるいは静止した状態においては、良好な断熱性能を発揮することが知られている。しかしながら、これらの布製品の断熱性は、動的条件においては、すなわち、冷風の中では急速に損なわれる。したがって、風の強い条件下において両面ベロア布製品を着用している消費者は、例えば、ナイロンの織物その他の低透過性材料のシェル(shell)の着用が必要であることに気づく。
【０００４】
さらに、比較的粗いステッチ糸を組み込みおよび／またはステッチをきつくすることにより、両面ベロア布製品の断熱性が高められることも知られている。しかしながら、これらの方法は、布製品の伸縮性を極めて乏しくするとともに、剛性および重量を増加させることになる。
【０００５】
【発明が解決しようとする手段】
本発明の目的は、良好な動的断熱性能(dynamic insulation performance)を発揮するとともに、重量の増加、ならびに／あるいは、伸縮性の喪失および／または弾力性の喪失をなくすことができる両面ベロア布製品を提供することにある。本発明の別の目的は、断熱性能の極端な低下をもたらすことなく、寒冷の、風のある条件において着用することができる両面ベロア布製品を提供することにある。一般的に、迂曲性、したがって密度は、ステッチ糸に感熱および／またはエラストマ材料を用いること、およびループ糸の繊維を交絡させることにより増大する。
【０００６】
【課題を解決するための手段】
本発明の１つの態様によれば、両面ベロア布製品は、フィラメントのステッチ糸により形成された技術面およびフィラメントのループ糸により形成された技術裏面を有する布体からなり、フィラメントのステッチ糸は感熱材料からなり、布体はベロア表面が技術裏面および技術面の双方に形成され、感熱材料は迂曲性を増大させるために処理中の熱の適用に反応し、その結果、布体は布体を介する水の１／２インチの圧力差の下で約８０立方フィート／平方フィート／分以下の透過性を有する（本明細書においてその全開示が参照により援用される、ＡＳＴＭ番号：Ｄ７３７−９６「Standard Test Method for Air Permeability of Textile Fabrics」の試験方法による）。
【０００７】
本発明のこの態様の好ましい実施形態は、以下のさらなる特徴の１つまたは複数を含み得る。感熱材料は、ポリプロピレン、ポリエステル、およびポリアミドからなるグループより選択されることが好ましい。感熱材料は、好ましくはポリエステル、ポリプロピレン、およびポリアミドからなるグループから選択される熱収縮性材料を含む。感熱材料は、乾熱および／または例えば蒸気または温水等の湿熱の、例えば約２１２°Ｆ〜約４５０°Ｆで約２分間〜約６０分間の適用に反応する。フィラメントのステッチ糸は、エラストマ材料、例えばスパンデックスからなる。感熱材料のフィラメントおよびエラストマ材料のフィラメントは、共に混合または編組される。フィラメントのステッチ糸はコアおよびシースを有する有心糸からなり、シースはホットメルト材からなる。コア材料は、ポリエステルおよびナイロンからなるグループから選択されることが好ましく、ホットメルト材は、ポリプロピレン、ポリエステル、およびポリアミドからなるグループから選択されることが好ましい。フィラメントのループ糸は、例えば熱を加えられて、（例えば、ファインデニール繊維またはフィラメントのループ糸は、「海島」構造からなる）または化学物質、例えばカセイソーダを加えて、または機械的作用、例えばナッピングにより分割されて、多数の小径フィラメントをリリースする。フィラメントのループ糸および／またはステッチ糸はテキスチャ化される。技術面および技術裏面のうち少なくとも一方のベロア表面の起毛繊維は、技術面および技術裏面の他方に向かって布体の織目に入って、かつ／または布体の織目を通って交絡する。技術裏面の起毛繊維は、技術面に向かって布体の織目に入って、かつ／または布体の織目を通って交絡する。
【０００８】
本発明の別の態様によると、両面ベロア布製品は、フィラメントのステッチ糸により形成された技術面およびフィラメントのループ糸により形成された技術裏面を有する布体からなり、フィラメントのステッチ糸はエラストマ材料からなり、布体にはベロア表面が技術裏面および技術面の双方に形成され、布体は布体を介する水の１／２インチの圧力差の下で約８０立方フィート／平方フィート／分以下の透過性を有する。
【０００９】
本発明のこれらの態様両方の好ましい実施形態は、以下のさらなる特徴の１つまたは複数を含み得る。エラストマ材料はスパンデックスからなる。布体は、約７０立方フィート／平方フィート／分以下の透過性を有する。技術面および技術裏面の少なくとも一方のベロア表面の起毛繊維は、技術面および技術裏面の他方に向かって布体の織目に入って、かつ／または布体の織目を通って交絡する。好ましくは、技術裏面の起毛繊維は、技術面に向かって布体の織目に入って、かつ／または布体の織目を通って交絡する。フィラメントのステッチ糸およびフィラメントのループ糸のうち少なくとも一方は、ファインデニールフィラメントまたは繊維の糸である。
【００１０】
本発明の別の態様によれば、両面ベロア布製品は、フィラメントのステッチ糸により形成された技術面およびフィラメントのループ糸により形成された技術裏面を有する布体からなり、布体はベロア表面が技術裏面および技術面の双方に形成され、技術面および技術裏面のうち少なくとも一方のベロア表面の起毛繊維は、技術面および技術裏面の他方に向かって布体の織目に入って、かつ／または布体の織目を通って交絡し、布体は布体を介する水の１／２インチの圧力差の下で約８０立方フィート／平方フィート／分以下の透過性を有する。
【００１１】
本発明の１つの態様によれば、両面ベロア布製品は、ステッチ糸により形成された技術面およびループ糸により形成された技術裏面を有する布体からなり、フィラメントのステッチ糸は感熱材料からなり、布体はベロア表面が技術裏面および技術面の双方に形成され、技術面および技術裏面のうち少なくとも一方のベロア表面の起毛繊維は、技術面および技術裏面の他方に向かって布体の織目に入り、かつ／または布体の織目を通り、布体は布体を介する水の１／２インチの圧力差の下で約８０立方フィート／平方フィート／分以下の透過性を有する。仕上げ後は、技術面および技術裏面のうち少なくとも一方は水流絡合されて、ベロア表面の起毛繊維は、布体の織目に入って、かつ／または布体の織目を通って交絡し、それにより布体を緻密化（densify）し、迂曲性を増大させる。
【００１２】
本発明の両態様の好ましい実施形態では、技術裏面の起毛繊維が、技術面に向かって布体の織目に入って、かつ／または布体の織目を通って交絡し、かつ／またはフィラメントのステッチ糸およびフィラメントのループ糸の少なくとも一方は、ファインデニールフィラメントまたは繊維の糸である。
【００１３】
本発明のさらに別の態様によれば、両面ベロア布体の形成方法が提供されており、この方法は、フィラメントのループ糸とフィラメントのステッチ糸とを接合して布予備体を形成するステップと、フィラメントのステッチ糸は布予備体の技術面を形成し、フィラメントのループ糸は布予備体の技術裏面を形成し、フィラメントのステッチ糸は感熱材料からなり、布予備体の技術面および技術裏面を仕上げることにより、両ベロア表面を有する両面ベロア布体を形成するステップと、感熱材料が反応するのに十分なほど布体を加熱することにより迂曲性を増大させ、その結果、布体が布体を介する水の１／２インチの圧力差の下で約８０立方フィート／平方フィート／分以下の透過性を有するステップとを含む。
【００１４】
本発明の別の態様によれば、両面ベロア布体の形成方法が提供されており、この方法は、フィラメントのループ糸とフィラメントのステッチ糸とを接合して布予備体を形成するステップと、フィラメントのステッチ糸は布予備体の技術面を形成し、フィラメントのループ糸は布予備体の技術裏面を形成し、布予備体の技術面および技術裏面を仕上げることにより、両ベロア表面を有する両面ベロア布体を形成するステップと、技術面および技術裏面のうち少なくとも一方の起毛繊維を交絡させ、布面の織目に入れ、かつ／または通し、それにより布体の密度および迂曲性を増大させるステップとを含み、布体は、布体を介する水の１／２インチの圧力差の下で約８０立方フィート／平方フィート／分以下の透過性を有する。
【００１５】
本発明のこの態様の好ましい実施形態は、以下のさらなる特徴の１つまたは複数を含み得る。本方法は、水流絡合処理において、技術面および技術裏面の少なくとも一方に微細な高圧ウォータージェットを当てることにより、起毛繊維を交絡させるステップをさらに含む。本方法は、技術裏面に微細な高圧ジェット（例えば、ウォータージェットまたはエアジェット）を当て、技術裏面のベロア表面の起毛繊維を交絡させ、技術面に向かって布体の織目に入り、かつ／または通るようにするステップをさらに含む。フィラメントのステッチ糸は感熱材料からなり、本方法は、感熱材料が反応するのに十分なほど上記布体を加熱することにより、迂曲性を増大させるステップをさらに含む。
【００１６】
本発明の両態様の好ましい実施形態は、以下のさらなる特徴の１つまたは複数を含み得る。本方法は、染色および／または仕上げの際に、感熱材料が反応するのに十分なほど布体に熱を加えることを含む。本方法は、布体に乾熱および／または湿熱、例えば蒸気または温水を加えることを含む。本方法は、感熱材料が反応するのに十分なほど、約２１２°Ｆ〜約４５０°Ｆで約２分間〜約６０分間布体を加熱することを含む。本方法は、感熱材料が反応するのに十分なほど布体を加熱することにより迂曲性を増大させ、その結果布体が約７０立方フィート／平方フィート／分以下の透過性を有することを含む。本方法は、フィラメントのループ糸とフィラメントのステッチ糸とを接合することを含み、フィラメントのステッチ糸はエラストマ材料、例えばスパンデックスからなる。
【００１７】
本発明のさらに別の態様によれば、両面ベロア布体の形成方法が提供されており、この方法は、フィラメントのループ糸とフィラメントのステッチ糸とを接合して布予備体を形成するステップと、フィラメントのステッチ糸は布予備体の技術面を形成し、フィラメントのループ糸は布予備体の技術裏面を形成し、フィラメントのステッチ糸は感熱材料、例えばスパンデックスからなり、布予備体の技術面および技術裏面を仕上げることにより、両ベロア表面と、布体を介する水の１／２インチの圧力差の下で約８０立方フィート／平方フィート／分以下の透過性とを有する両面ベロア布体を形成するステップとを備えている。
【００１８】
本発明の１つまたは複数の実施形態の詳細は、添付の図面および以下の説明に示される。本発明の他の特徴、目的、および利点は、説明および図面、ならびに特許請求項から明らかになるであろう。
【００１９】
種々の図面において同様の参照符号は同様の要素を示す。
【００２０】
【発明の実施の形態】
図１を参照すると、例えば本発明の両面ベロア布製品１０（図２）を形成するのに使用される両面布予備体１２は、例えば、David J. Spencer著のKnitting Technology（Woodhead Publishing Limited, 2nd edition, 1996）に記載されている標準的な裏編み丸編み(reverse plaiting circular knitting)（テリー編み）処理（図４〜１０参照）においてステッチ糸１４とループ糸１６とを接合することより形成される。この開示全体は参照により本明細書に援用される。テリー編み処理においては、ステッチ糸１４は、得られる布予備体１２の技術面１８を形成し、ループ糸１６は反対側の技術裏面２０を形成しており、本実施形態においては、技術裏面はループ２２に形成される。裏編み丸編みにより形成される布予備体１２においては、ループ糸１６は外方へ延びて、技術面１８のステッチ糸１４を覆っている。
【００２１】
編み布体１２の技術裏面２０を形成するループ糸１６は、合成または天然の素材から形成することができる。繊維またはフィラメント断面および光沢は、例えば、目的とする最終用途の要件に応じて変えることができる。ループ糸１６は、テキスチャ化されたかあるいは平坦なフィラメント糸、好ましくはファインデニールフィラメントまたは繊維の糸（例えば１．５ｄｐｆ以下）とすることができ、テキスチャ化された糸は、以下において説明するように、比較的大きな動的断熱効果を得るのに好ましい。ループ糸の全体のデニールは、約７０デニールないし３００デニールの範囲が一般的であり、好ましい番手は約１５０デニールである。この好ましい番手においては、フィラメントの番手の範囲は、１００フィラメントないし３００フィラメントであるので、フィラメント当たりのデニール（ｄｐｆ）はそれぞれ１．５ないし０．５となる。比較的小さいｄｐｆ、例えば、１ｄｐｆとすると、以下において説明するように、比較的大きな動的断熱効果が得られるので好ましい。好ましい商業的に入手することができるループ糸は、１．１４のｄｐｆを有する、１５０／１３２デニールのテキスチャ化されたポリエステルの、ファインデニールフィラメントまたは繊維の糸であり、例えば、UNIFI, Inc.（Greensboro, North Carolina）から入手することができる。
【００２２】
編み布体１２の技術面１６を形成するステッチ糸１４はまた、テキスチャ化されたかまたは平坦なフィラメント糸の任意のタイプの合成または天然素材から形成することができ、テキスチャ化された糸は、比較的大きな動的断熱効果が得られるので好ましい。ステッチ糸の番手デニールの範囲は、一般には、約５０ないし１５０デニールである。ループ糸が１５０／１３２にテキスチャ化されている場合には、好ましいステッチ糸の番手は、約１００デニールであり、フィラメントの番手の範囲は、約３４フィラメントないし２００フィラメント、すなわち、１００／３４ないし１００／２００の範囲にあるので、ｄｐｆは約３ｄｐｆないし０．５ｄｐｆとなり、ここでもまた、比較的大きな動的断熱性能を得るには比較的細いフィラメントが好ましい。好ましいステッチ糸は、約０．７ｄｐｆを有する、１００／１３６デニールのテキスチャ化されたポリエステルであり、これは例えば、UNIFI, Inc. から商業的に入手することができる。別の好ましい糸は、約０．３ｄｐｆを有する、１３０／４０８デニールのテキスチャ化されたポリエステルであり、これは例えば、Hyosung, Inc.（Seoul, Korea）から入手可能である。
【００２３】
これらの例から、著しく改良された動的断熱性能を得るためには、テキスチャ化された１５０／１３２のループ糸およびテキスチャ化された１００／１３６のステッチ糸を使うのが好ましいことがわかる。
【００２４】
これに対して、本発明の改良された動的断熱性能を持たない先行技術の両面ベロア布製品（１００、図３）では、典型的なステッチ糸は、２．０ｄｐｆよりも大きい個々の繊維繊度を有する、７０／３４デニールのフィラメントのテキスチャ化されたポリエステルであり、これは、例えば、UNIFI, Inc. から商業的に入手することができる。
【００２５】
本発明の好ましい方法において、布予備体１２は細断(fine cut)丸編み機（例えば、カット２８）での裏編みにより形成される。これは、実質上、テリー編み構造であり、ループ糸１６のセグメント２２は、技術面１８のステッチ糸１４を覆い、ループ糸１６のループ２３は、布予備体１２の技術裏面２０においてループ２３を形成する（図１参照）。
【００２６】
布予備体１２は、次に、仕上げに供される。仕上げ処理の際には、布予備体１２の技術面１８および技術裏面２０は、技術面１８のステッチ糸１４および技術裏面２０に形成されたループ２３を覆うループ糸１６のセグメント２２とともに、サンダー仕上げ、ブラッシング、および／またはナッピングのような仕上げ処理を受け、ベロア２４、２６を形成する。糸の繊維は、布予備体１２（図１）の両面において起毛され、技術面１８および技術裏面２０を含み、本発明の両面ベロア布製品１０（図２）の布体３０の各面にベロア２４および２６を形成する。布予備体１２および／または布体１０もまた、例えば化学的に処理して、疎水性とすることができる。
【００２７】
図１２を参照すると、仕上げ後、布製品１０は次に、スフ糸の製造および不織布の製造に用いられるような水力交絡処理にかけられる。この処理中、微細な高圧ウォータージェット３２（またはエアジェット）が、例えば布製品１０の技術裏面２０に当てられる。このようにして、技術裏面２０のベロア表面の起毛繊維３４は、技術面１８に向かって布体３０の織目に入って、かつ／または布体３０の織目を通って交絡する。したがって水力交絡処理は、ベロア表面を緻密化する役割を果たし、かさ（bulk）すなわち厚さを実質的に増加させることなく、有利に両面布製品４０（図１３）の動的断熱性能を改良する（すなわち、例えば冷風の中での空気の貫流に対して）。ほんの一例として、仕上げ後、両面ベロア布製品１０の技術裏面２０は、微細な高圧ウォータージェット３２を用いて、例えば直径０．０１〜１．０ｍｍの複数の孔を有するジェットから水を１００ｍ／秒〜３５０ｍ／秒で加えて、水力交絡によって処理され得る。あるいは、技術面の起毛繊維は、技術裏面に向かって布体の織目に入り、かつ／または通り得る。
【００２８】
技術裏面、すなわちループ糸の起毛繊維が、技術面に向かって布体の織目に入って、かつ／または布体の織目を通って交絡することにより、たとえば技術面の起毛繊維が、技術裏面に向かって布体の織目に入って、かつ／または布体の織目を通って交絡する場合と比べて、比較的大きな緻密化、したがってより大きな迂曲性が得られる。迂曲性の比較的大きな増大が得られることに加えて、裏面から表面への絡合はまた、布／服地の外面の滑らかさを増すが、表面から裏面への絡合は、布／服地の内面の迂曲性および滑らかさを増す。
【００２９】
布製品４０の布性能および美しさはまた、編ゲージ（例えば、約１８〜約３６の範囲、好ましくは約２８）、糸の種類（例えば、好ましくはテキスチャ化されたかまたは平坦なフィラメント）、糸のデニール（例えば、約７０〜約３００、好ましくは約１００）、繊維のデニール（例えば、約０．３〜約１．５、好ましくは約１．０）等の選択により調節され得る。ジェットの速度および／または孔のサイズ（例えば上述の範囲内）の調節は、布の性能および／または美しさを調節するために、さらにまたは代わりに用いられる。
【００３０】
布製品４０はその後、布製品の幅を安定させるためにヒートセットされる。
【００３１】
以下に記載する本発明のこの実施形態または他の実施形態では、例えば仕上げまたは染色の際に、布体に熱、例えば乾熱および／または温水や蒸気等の湿熱が加えられる。他の部分で述べたように、ステッチ糸（および／またはループ糸）は、感熱および／またはエラストマ材料を含み得る。
【００３２】
本発明のこの実施形態の得られた両面ベロア布製品１０においては、フィラメントのステッチ糸１４の全体密度、すなわち、長さ当たりの重量は、両面にベロア１０４および１０６を有する対応する先行技術の布製品１００に使用されるステッチ糸１０２と著しく近いものとなる。フィラメントのステッチ糸１４の直径は、先行技術のステッチ糸１０２よりわずかに大きくなり得る（これは、フィラメントのステッチ糸１４のフィラメントの、フィラメント同士の係合の増大によるものと考えられる）。本発明の両面ベロア布製品１０の糸の番手とゲージもまた、対応する先行技術の布製品１００と実質上同等である。従って、本発明の両面ベロア布製品１０の重量と伸縮性は、同じゲージと糸番手を有する先行技術の両面ベロア布製品１００の重量および伸縮性と著しく近いものとなる。
【００３３】
マイクロデニールフィラメントのステッチ糸１４とステッチ糸１０２の重量と密度が同じであるということは、それぞれの製品の開放容積(open volume)に対する糸材料の比も略同じであることを意味する。しかしながら、マイクロデニールフィラメントのステッチ糸１４および得られる本発明の両面ベロア布製品１０においては、個々のフィラメントの平均横断面積は、先行技術の同等の布製品１００に用いられるステッチ糸１０２におけるフィラメント平均横断面積よりも、かなり小さいものとなる。例えば、好ましいマイクロデニールフィラメントのステッチ糸１４のフィラメント当たりのデニール（ｄｐｆ）は、対応する先行技術の布製品１００ステッチ糸１０２が３．０ｄｐｆであるのに対して、約０．７ｄｐｆである。従って、本発明の両面ベロア布製品１０に対する空気の通過経路、例えば、冷風の通過経路は、対応する先行技術の両面ベロア布製品１０と比較して、数が多くなるとともに、かなり小さくなり、しかも迂曲度が大きくなる。本発明の布製品の向上した性能は、糸の番手およびフィラメントの番手を大きくして布の経路を一層迂曲したものとすることにより、空気、すなわち、冷風が本発明の両面ベロア布製品１０を素早く透通するのを一層困難にすることにより得ることができる。かくして、本発明の両面ベロア布製品の動的断熱性能は、先行技術に比べて著しく改良されたものとなる。
【００３４】
図１４には、Canadian Journal of Research （Vol. 25, Sec. A, No. 4, (July 1947), pp. 169-190）に掲載の「種々の透過性を有するカバーオール布により得られた保護に対する特定の基準を有する衣服の熱抵抗に及ぼす風の影響」(「The Effect of Wind on the Thermal Resistance of Clothing with Special Reference to the Protection Given by Coverall Fabrics of Various Permeabilities」)と題するP. Laroseの論文に記載の、異なる透過性を有するカバーすなわち布に関する有効断熱性の変化と風速との関係を示す曲線プロット図が再現されている。この開示全体は、参照により本明細書に援用される。試験された材料の透過性は、布を介する水の圧力差が１／２インチであるときに、０ないし１９３立方フィート／平方フィート／分の範囲で変化していた。
【００３５】
特に、このプロット図から、風速がゼロであるときには、試験された材料間の断熱性の差は、比較的小さいことがわかる。試験された各材料の動的断熱性能はまた、風速の増加に伴い減少していた。しかしながら、プロット図からわかるように、動的断熱性能の減少率は、比較的透過性の大きい布では著しく大きくなっていた。すなわち、透過性が大きくなると、風速の増大に伴う動的断熱性能の喪失の割合は、比較的大きな透過性を有する布との比較として、透過性の小さい布の場合には比較的小さくなっていた。
【００３６】
表Ａ（以下）により、冷風下において本発明の両面ベロア布製品１０（図２）の動的断熱性能が改良されることが、対応する先行技術の両面ベロア布製品１００（図３）の性能と比較すると、容易に理解することができる。特に、本発明の両面ベロア布製品１０は、布を通る空気の経路の迂回性を増大させることができるとともに、良好な伸縮特性を提供しかつ軽量化を実現することができるので、かなり良好な動的断熱性能、ならびに、良好な静的（無風）および動的（有風）断熱性能を発揮することができる。
【００３７】
【表１】
0004267290.tif 000002
【００３８】
「迂曲性」なる語は、糸の番手およびフィラメントの番手を大きくすることにより本発明に従って高められる布の特性を説明するのに使用されている。布を通る経路は、先行技術の布の経路よりも「迂曲」にされており、このように大きな「迂曲性」を付与することにより、動的断熱効果が一層大きくすることができる。さらに、所定の布体が通常の伸縮性よりも少ない伸縮性を受けることにより、布の最終的な幅（すなわち、仕上げの処理の際の布のヒートセット後に得られる幅）が減少すると、本発明の得られた布製品の動的断熱性能は依然として高くなっている。
【００３９】
別の好ましい実施形態では、本発明の布製品は、比較的大きい緻密化および迂曲性を有しており、したがって所定の選択された特性を有するステッチ糸および／またはループ糸を組み込むことにより、風の通過からの防御を高めるための動的断熱性能を増大させることができる。例えば、感熱材料（例えばホットメルトまたは熱収縮性材料）および／またはエラストマ材料（例えばスパンデックス）を含むかまたは主にそれらにより形成されるステッチ糸および／またはループ糸が用いられ得る。
【００４０】
例えば、図１５を参照すると、好ましい実施形態では、細断丸編み機での裏編みにより形成される本発明の布製品３０は、ベロア３６、３８の両面に仕上げられたステッチ糸３２およびループ糸３４を含む。ステッチ糸３２は、感熱材料３３、例えば熱収縮性材料、またはホットメルト材（典型的には、熱処理後に糸の結合性を維持する他の繊維と混合（例えばブレンド）される）を含むかまたは主にそれらからなる。適切な感熱材料としては、好ましくは例えば約２１２°Ｆ〜約４５０°Ｆで約２分間〜約６０分間の後に約５％〜約５０％の収縮率を有するポリプロピレン、ポリエステル、ポリアミド等が挙げられる。布製品はその後、染色および／または仕上げの際に、例えば乾熱および／または温水または蒸気のような湿熱が加えられる。加熱すると、ホットメルト材は融溶して小さくなりフィラメントの糸の間の織目を充填し、熱収縮性材料は短くなって詰まり、かつ／または有効な長さに短縮されることで布を通る冷風の経路を減らし、それによって本発明の布製品３０の迂曲性および動的断熱性能を増大させる。
【００４１】
図１６を参照すると、他の実施形態では、本発明の布製品４０において、ステッチ糸４２は、例えば、ポリエステルまたはナイロンから形成されたコアと、感熱材料、例えば、ポリプロピレン、ポリエステルまたはポリアミドのようなホットメルト材から形成されるシースを有する有心糸を含む。この材料は、例えば、Engineered Yarn Company（Fall River, Massachusetts）から商業的に入手可能である。この実施形態の布製品の加熱中、例えば染色および／または仕上げの際に、シースのホットメルト材は溶融し、そのため迂曲性が増大し、さらに布を通る冷風の経路は少なくなるので、本発明の布製品４０の動的断熱性能を高めることができる。
【００４２】
図１７を参照すると、本発明の布製品５０において、ステッチ糸５２はエラストマ材料５３、例えばスパンデックスを含む。ステッチ糸５２のエラストマ材料５３はまた、布の伸縮性および着用者の快適性を高めるとともに、比較的大きな緻密化および迂曲性を備え、したがって風の通過からの防御を高めるための動的断熱性能を増大させることができる。
【００４３】
図１８を参照すると、本発明の布製品６０はまた、感熱材料６３およびエラストマ材料６５の組み合わせを含むかまたは主にそれからなるステッチ糸６２から形成され得る。例えば、布製品６０に用いられるステッチ糸は、ともに混合または編組された種々の特性を有する繊維またはフィラメントを含み得る。
【００４４】
図１９を参照すると、他の実施形態では、本発明の布製品７０は、加熱の際、例えば染色および／または仕上げの際に多数の伸長した繊維またはフィラメントに軸方向に分割された、標準デニールのループ糸７２から形成される。その結果、布を通る冷風の経路が減少するかまたは狭まり、布製品７０の迂曲性および動的断熱性能が増大する。ループ糸は、例えば化学処理、例えばカセイソーダを施すことによって、または機械的作用、例えばナッピングを施すことによってもまた分割され得る。
【００４５】
最後に図２０を参照すると、さらに別の実施形態では、本発明の布製品８０は、「海島」構造を有するループ糸８２から形成される。すなわち、ループ糸８２は、小径、例えば０．０１〜０．０３デニールの多数のフィラメント（「島」）を含むホットメルトポリマー体（「海」）から形成される。布体８０の加熱の際、例えば染色および／または仕上げの際に、ホットメルト材は融溶して個別の小径フィラメントにリリースされる。ここでもまた、小径フィラメントのリリースにより、布製品８０の迂曲性および動的断熱性能が増大する。
【００４６】
迂曲性の増大により、熱処理後を含め、感熱材料および／またはエラストマ材料、例えばスパンデックスを含むかまたは主にそれからなるステッチ糸、および／または感熱材料および／またはエラストマ材料、例えばスパンデックスから形成されるループ糸、および／またはホットメルト材のシースを有する有心糸で形成される本発明の布製品は、同じ重量の先行技術の布製品１００（図３）と比べて高い動的断熱性能を有する。その結果、本発明の布製品は、例えば冷風および低温の過酷な条件下における使用のための軽量の衣類等において使用するのに特に適している。
【００４７】
感熱材料および／またはエラストマ材料で形成される本発明の布製品の例を、以下に記載する。
【００４８】
実施例１
本発明の布製品、Ｓ／７３８０は、１５０／３４ＰＯＷＥＲＳＴＲＥＴＣＨ（商標）熱収縮性テキスチャ化ポリエステル（UNIFI, Inc.から入手可能）からなるステッチ糸、および１５０／１３２テキスチャ化ポリエステルからなるループ糸から形成された。加熱後、ＡＳＴＭ−７３７により試験された、完成布製品の通気性は、７０立方フィート／平方フィート／分であった。
【００４９】
実施例２
本発明の別の布製品、Ｅ５５５Ｐは、５０／３６テキスチャ化ポリエステルで端が１つおきに編組された２０デニールのスパンデックスを有する５０／３６テキスチャ化ポリエステルからなるステッチ糸、および１５０／１３２テキスチャ化ポリエステルからなるループ糸から形成された。加熱後、ＡＳＴＭ−７３７により試験された完成布製品の通気性は、５９立方フィート／平方フィート／分であった。
【００５０】
実施例３
本発明のさらに別の布製品、Ｅ６５７Ｙは、４０／２０テキスチャ化ポリプロピレンと混合された５０／３６テキスチャ化ポリエステルからなるステッチ糸、および１００／９６テキスチャ化ポリエステルからなるループ糸から形成された。加熱後、ＡＳＴＭ−７３７により試験された完成布製品の通気性は、３８〜４０立方フィート／平方フィート／分であった。
【００５１】
実施例４
本発明の別の布製品、Ｅ６６７Ｑは、１００／３４ＰＯＷＥＲＳＴＲＥＴＣＨ（商標）熱収縮性テキスチャ化ポリエステルからなるステッチ糸、および１００／９６テキスチャ化ポリエステルからなるループ糸から形成された。加熱後、ＡＳＴＭ−７３７により試験された完成布製品の通気性は、６０〜７０立方フィート／平方フィート／分であった。
【００５２】
本発明の多数の実施形態を記載した。とはいえ、本発明の精神および範囲を逸脱せずに、様々な変更がなされ得ることは理解されよう。例えば、任意のタイプの糸を用いることができる。また、本発明のベロア布製品を構成する他の適切な方法も用いることができる。例えば、上述の好ましい実施形態では、裏編みにより提供される構造を用いて、ループ糸１６を露出させて布体の両面で仕上げ加工し、ループ糸１６のセグメント２２は、技術面１８のステッチ糸１４を覆って技術裏面２０においてループ２３を形成する。これは、動的断熱性能の理由で、ループ糸だけが仕上げ加工される構造よりも好ましい。しかしながら、動的断熱性能の改良が主要または圧倒的な考慮事項ではない場合、ステッチ糸およびループ糸を平行して露出させて布体の片面または両面を仕上げる構造が好まれ得る。感熱材料で形成された本発明の布製品の実施形態では、染色および／または仕上げの際以外かまたはそれに加えて、例えばそれら製造段階の前、後、または間に加熱してもよい。また、図１３を再び参照すると、本発明の両面ベロア布製品４０は、例えば微細な高圧ウォータージェット３２および／または３２’を用いて、それぞれ技術面１８および／または技術裏面２０に水力交絡処理をかけることにより形成され得る。
【００５３】
上述のように、感熱材料および／またはエラストマ材料からなるステッチ糸および／またはループ糸を有する布製品はまた、本発明に従って交絡または水力交絡させることもできる。
【００５４】
したがって、他の実施形態は併記の特許請求の範囲内である。
【図面の簡単な説明】
【図１】例えば、裏編み丸編み処理により形成された両面布の予備体の概略端面図である。
【図２】図１に示す両面布予備体を仕上げることにより形成された本発明の両面ベロア布製品の概略端面図である。
【図３】図２に示す両面ベロア布製品に相当する先行技術の両面ベロア布製品の概略端面図である。
【図４】丸編み機の部分斜視図である。
【図５】例えば図１に示す両面布予備体の形成に用いる裏編み丸編み方法におけるシリンダラッチ針の連続図の１つである。
【図６】例えば図１に示す両面布予備体の形成に用いる裏編み丸編み方法におけるシリンダラッチ針の連続図の次の１つである。
【図７】例えば図１に示す両面布予備体の形成に用いる裏編み丸編み方法におけるシリンダラッチ針の連続図の次の１つである。
【図８】例えば図１に示す両面布予備体の形成に用いる裏編み丸編み方法におけるシリンダラッチ針の連続図の次の１つである。
【図９】例えば図１に示す両面布予備体の形成に用いる裏編み丸編み方法におけるシリンダラッチ針の連続図の次の１つである。
【図１０】例えば図１に示す両面布予備体の形成に用いる裏編み丸編み方法におけるシリンダラッチ針の連続図の次の１つである。
【図１１】例えば図１に示す両面布予備体の形成に用いる裏編み丸編み方法におけるシリンダラッチ針の連続図の次の１つである。
【図１２】水力交絡処理されている両面ベロア布製品の概略端面図である。
【図１３】改良された動的断熱性能を有する、得られた本発明の両面ベロア布製品の概略端面図である。
【図１４】異なる透過性を有するカバーすなわち布に関する有効断熱性の変化と風速との関係を示す曲線プロット図である（P. Larose, "The Effect of Wind on the Thermal Resistance of Clothing with Special Reference to the Protection Given by Coverall Fabrics of Various Permeabilities," Canadian Journal of Research, Vol. 25, Sec. A, No. 4, (July 1947), pp. 169-190)。
【図１５】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図１６】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図１７】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図１８】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図１９】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図２０】布製品の動的断熱性能の改良のために選択された特性を有する材料、すなわち感熱材料、エラストマ材料、および／またはそれらの組み合わせを含むかまたは主にそれらからなるフィラメントのステッチ糸および／またはフィラメントのループ糸から形成される、本発明の両面ベロア布製品の他の実施形態の概略断面図である。
【図１】
0004267290.tif 000003
【図２】
0004267290.tif 000004
【図３】
0004267290.tif 000005
【図４】
0004267290.tif 000006
【図５】
0004267290.tif 000007
【図６】
0004267290.tif 000008
【図７】
0004267290.tif 000009
【図８】
0004267290.tif 000010
【図９】
0004267290.tif 000011
【図１０】
0004267290.tif 000012
【図１１】
0004267290.tif 000013
【図１２】
0004267290.tif 000014
【図１３】
0004267290.tif 000015
【図１４】
0004267290.tif 000016
【図１５】
0004267290.tif 000017
【図１６】
0004267290.tif 000018
【図１７】
0004267290.tif 000019
【図１８】
0004267290.tif 000020
【図１９】
0004267290.tif 000021
【図２０】
0004267290.tif 000022